АНТИКОРРОЗИОННЫЕ ПИГМЕНТЫ С ПОЛОЖИТЕЛЬНЫМ ЭЛЕКТРОКИНЕТИЧЕСКИМ ПОТЕНЦИАЛОМ

1. Применение оксидных наночастиц со средним размером от 2 до 2000 нм (а) в комбинации по меньшей мере с одним поликатионным полимером (b) для защиты металлических поверхностей от коррозии.
2. Применение по п.1, отличающееся тем, что измеренный в водной фазе при 25°С электрокинетический потенциал оксидных наночастиц
(a) в присутствии по меньшей мере одного поликатионного полимера
(b) в диапазоне рН от 4 до 13 составляет по меньшей мере - 2.
3. Применение по п.1 или 2, отличающееся тем, что массовое отношение по меньшей мере одного поликатионного полимера (b) к оксидным наночастицам (а) составляет от 1:1000 до 1:1.
4. Применение по п.1 или 2, отличающееся тем, что оксидные наночастицы (а) выбраны из группы, включающей диоксид кремния, оксиды железа, оксид цинка, диоксид титана, диоксид циркония, оксид тантала, оксиды марганца, смешанные оксиды и смеси указанных оксидов.
5. Применение по п.1 или 2, отличающееся тем, что оксидные наночастицы (а) гидрофобно модифицированы.
6. Применение по п.1 или 2, отличающееся тем, что по меньшей мере один поликатионный полимер (b) выбран из группы, включающей полиамины, полиимины, полиамиды, хлорид полидиаллилдиметиламмония, поливиниламин, поливинилпиридин, поливинилимидазол, поливинилпирролидон, природные и полусинтетические полимеры, включая катионно модифицированный крахмал, и смеси указанных полимеров.
7. Применение по п.1 или 2, отличающееся тем, что по меньшей мере один поликатионный полимер (b) является полиэтиленимином.
8. Применение по п.1 или 2, отличающееся тем, что по меньшей мере один поликатионный полимер (b) обладает среднечисловой молекулярной массой от 500 до 2000000 г/моль.
9. Применение по п.1 или 2, отличающееся тем, что по меньшей мере один поликатионный полимер (b) является дендримером.
10. Применение по п.1 или 2, отличающееся тем, что оксидные наночастицы (а) и по меньшей мере один поликатионный полимер (b) используют в средстве нанесения в общей концентрации по меньшей мере 0,1% масс, в пересчете на общее количество (а), (b) и средства нанесения.
11 Способ защиты металлических поверхностей от коррозии, который включает следующие стадии:
I) приготовление композиции, содержащей оксидные наночастицы (а) и по меньшей мере один поликатионный полимер (b) по одному из пп.1-10, а также средство нанесения,
II) нанесение композиции на подлежащую защите металлическую поверхность и
III) при необходимости сушку и/или термическую обработку поверхности.
12. Средство для защиты от коррозии, содержащее:
от 0,1 до 3% масс, оксидных наночастиц со средним размером от 2 до 2000 нм (а) и по меньшей мере одного поликатионного полимера (b) по одному из пп.1-10, причем массовое отношение (b) к (а) составляет от 1:1000 до 1:1,
от 0,1 до 30% масс, по меньшей мере одного эмульгатора, от 5 до 90% масс, жидкой дисперсной среды,
от 0 до 5% масс, по меньшей мере одной неорганической соли, выбранной из группы, включающей фосфаты и фториды лития, натрия, калия, магния, кальция, бария, цинка, марганца, железа, титана и/или циркония,
в пересчете на средство для защиты от коррозии.
13. Средство для защиты от коррозии по п.12, отличающееся тем, что оксидные наночастицы (а) являются частицами диоксида кремния, а по меньшей мере один поликатионный полимер (b) является полиэтиленимином.